ТЕРМИЧЕСКИ ФИКСИРУЕМОЕ ТЕКСТИЛЬНОЕ ИЗДЕЛИЕ ПЛОСКОЙ ФОРМЫ

1. Термически фиксируемое изделие плоской формы, в частности, используемое в качестве фиксируемого прокладочного материала в текстильной промышленности, с несущим слоем из текстильного материала, на который нанесена структура скрепляющей массы, включающей в себя полиуретановое покрытие, содержащее полиуретановую смесь, которая имеет по меньшей мере один полиэстеруретан (B1), по меньшей мере один полиэфируретан (B2), а также по меньшей мере один поликарбонатуретан (B3), и при этом полиуретановая смесь, по меньшей мере, частично, сшита сшивающим агентом, включающим в себя по меньшей мере один изоцианат, который по меньшей мере на одной изоцианатной группе блокирован блокирующим средством.
2. Термически фиксируемое изделие плоской формы по п. 1, отличающееся тем, что полиуретановая смесь изготовлена смешиванием по меньшей мере одного полиэстеруретана (B1) по меньшей мере с одним полиэфируретаном (B2) и по меньшей мере одним поликарбонатуретаном (B3) и последующим, по меньшей мере, частичным сшиванием сшивающим агентом, включающим в себя изоцианат, который по меньшей мере на одной изоцианатной группе блокирован блокирующим средством.
3. Термически фиксируемое изделие плоской формы по п. 1 или 2, отличающееся тем, что блокирующее средство имеет температуру деблокирования ниже 160°C, например, 110-140°C, предпочтительно 120-130°C.
4. Термически фиксируемое изделие плоской формы по одному из предыдущих пунктов, отличающееся тем, что блокирующее средство представляет собой 3,5-диметилпиразол (DMP).
5. Термически фиксируемое изделие плоской формы по одному из предыдущих пунктов, отличающееся тем, что полиуретановая смесь имеет сшивающий агент в количестве от 0,1 до 20 вес.%, предпочтительно от 1 до 10 вес.%, в частности, от 2 до 6 вес.%, соответственно, в пересчете на общий вес полиуретана (B1), (B2) и (B3).
6. Термически фиксируемое изделие плоской формы по одному из предыдущих пунктов, отличающееся тем, что полиуретановая смесь содержит по меньшей мере один изоцианат, имеющий C3-C18-алкиловую группу, предпочтительно C4-C12 алкиловую группу в качестве основного компонента.
7. Термически фиксируемое изделие плоской формы по одному из предыдущих пунктов, отличающееся тем, что полиуретановая смесь имеет степень сшивания от 0,01 до 0,5, предпочтительно от 0,03 до 0,3, в частности, от 0,1 до 0,2.
8. Термически фиксируемое изделие плоской формы по одному из предыдущих пунктов, отличающееся тем, что полиуретановая смесь имеет кремниевую кислоту со средним размером частиц от 2 до 20 мкм, еще предпочтительнее от 3 до 15 мкм и, в частности, от 7 до 10 мкм в качестве наполнителя.
9. Термически фиксируемое изделие плоской формы по одному из предыдущих пунктов, отличающееся тем, что количество кремниевой кислоты в полиуретановой смеси составляет от 0,5 до 55 вес.%, предпочтительно от 1 до 20 вес.% и, в частности, от 2 до 8 вес.%, соответственно, в пересчете на общий вес полиуретановой смеси.
2
2
10. Термически фиксируемое изделие плоской формы по одному из предыдущих пунктов, отличающееся тем, что несущий слой имеет поверхностную плотность от 10 до 40 г/м, предпочтительно от 10 до 30 г/м.
11. Термически фиксируемое изделие плоской формы по одному из предыдущих пунктов, отличающееся тем, что структура скрепляющей массы сформирована как двухслойная структура скрепляющей массы, включающая в себя лежащий непосредственно на изделии плоской формы и включающий в себя полиуретановую смесь нижний слой, а также расположенный на нижнем слое и включающий в себя плавкое клеящее вещество верхний слой.
12. Термически фиксируемое изделие плоской формы по п. 11, отличающееся тем, что полиуретановая смесь и плавкое клеящее вещество сформированы как двойные точки, при этом полиуретановая смесь сформирована как рисунок нижней точки, а плавкое клеящее вещество - рисунок верхней точки.
13. Способ получения термически фиксируемого изделия плоской формы, включающий в себя следующие этапы:
а. предоставление несущего слоя,
b. изготовление полиуретановой смеси, включающей в себя по меньшей мере один полиэстеруретан (B1), по меньшей мере один полиэфируретан (B2) и по меньшей мере один поликарбонатуретан (B3), а также по меньшей мере один изоцианат, который блокирован по меньшей мере на одной изоцианатной группе блокирующим средством, в качестве сшивающего агента,
с. нанесение полиуретановой смеси с формированием структуры скрепляющей массы на выбранные области поверхности несущего слоя и
d. термообработка полученного на этапе b) несущего слоя, по меньшей мере, для частичного сшивания полиуретановой смеси и одновременно для прикрепления полиуретановой смеси на/с поверхностью несущего слоя.
14. Способ по п. 13, отличающийся тем, что термообработку осуществляют при температурах от 80°C до 200°C,предпочтительно от 100°C до 150°C и, в частности, от 120°C до 140°C.
15. Термически фиксируемое изделие плоской формы, полученное способом по п. 13 или 14.
3
2
16. Применение изделия плоской формы по одному из предыдущих пунктов в качестве прокладочного материала для фиксации на материале верха, в частности, материале верха с воздухопроницаемостью <100 дм/с⋅м при тестовом давлении 200 Па, измеренной согласно EN ISO 9237.